【手続補正書】
【提出日】平成16年7月13日(2004.7.13)
【手続補正１】
【補正対象書類名】明細書
【補正対象項目名】特許請求の範囲
【補正方法】変更
【補正の内容】
【特許請求の範囲】
【請求項１】
（Ａ）（ａ）０．１〜１０重量部の５００〜１０，０００の数平均分子量を有すると共に少なくとも２０％の１，２−ビニル基を有する場合により官能性のポリブタジエンと、
（ｂ）５〜３０重量部の８〜１６個の炭素原子を有する脂肪族α−オレフィンと、
（ｃ）０．１〜３５重量部のカルボン酸基中に４〜３０個の炭素原子を有するα−アルキルアルカンモノカルボン酸のグリシジルエステルと、
（ｄ）１０〜７０重量部の不飽和芳香族モノマーと、
（ｅ）５〜６０重量部のヒドロキシアルキル基中に２〜４個の炭素原子を有すると共に第一ヒドロキシル基を有するアクリル酸および／またはメタクリル酸のヒドロキシアルキルエステルと、
（ｆ）０〜５０重量部のアルコール成分中に１〜１２個の炭素原子を有するアクリル酸および／またはメタクリル酸の（シクロ）脂肪族エステルと、
（ｇ）０．１〜２０重量部の３〜７個の炭素原子を有するα，β−モノオレフィン系不飽和モノカルボン酸もしくはジカルボン酸および／またはアルコール基中に１〜１４個の炭素原子を有するマレイン酸もしくはフマル酸の半エステルと、
（ｈ）０〜３０重量部の他の共重合しうるオレフィン系不飽和化合物と
を共重合させて作成されるＯＨ−官能性グラフトコポリマー樹脂４０〜９５重量部、および
（Ｂ）多官能性の架橋性樹脂５〜６０重量部と
からなり、成分（Ａ）と（Ｂ）との合計は成分（Ａ）と（Ｂ）との総重量に対し１００であり、成分（ａ）〜（ｈ）の合計は成分（ａ）〜（ｈ）の総重量に対し１００であり、ＯＨ基の１〜３０重量％は第二ＯＨ基であることを特徴とする結合剤組成物。
【請求項２】
グラフトコポリマー（Ａ）が：
（ａ）０．３〜７．５重量部の５００〜５０００の数平均分子量を有すると共に少なくとも３０％の１，２−ビニル基を有する場合により官能性のポリブタジエンと、
（ｂ）５〜２５重量部の８〜１２個の炭素原子を有するα−オレフィンと、
（ｃ）０．２４〜２７重量部のカルボン酸基中に５〜２０個の炭素原子を有するα−アルキルアルカンモノカルボン酸のグリシジルエステルと、
（ｄ）１５〜６５重量部のスチレンと、
（ｅ）７．５〜５５重量部のアクリル酸ヒドロキシエチル、メタクリル酸ヒドロキシエチル、モノアクリル酸１，４−ブタンジオールもしくはその混合物と、
（ｆ）０〜４５重量部のアルコール成分中に１〜１０個の炭素原子を有するアクリル酸および／またはメタクリル酸の（シクロ）脂肪族エステルと、
（ｇ）０．４〜１６．５重量部のアルコール成分中に１〜８個の炭素原子を有するアクリル酸、メタクリル酸、マレイン酸半エステルもしくはフマル酸半エステルまたはその混合物と、
（ｈ）１〜２５重量部のアクリロニトリル、メタクリロニトリル、（メタ）アクリル酸ヒドロキシプロピル、酸基中に１〜１０個の炭素原子を有する脂肪族の場合により分枝したモノカルボン酸のビニルエステル、アルコール基中に１〜８個の炭素原子を有するマレイン酸および／またはフマル酸のジ（シクロ）アルキルエステルまたはその混合物と
からなり、ただし（メタ）アクリル酸ヒドロキシプロピルの量は１０重量部を越えず、
ここで成分（ａ）〜（ｈ）の合計は１００であると共にＯＨ基の２〜２５重量％は第二ＯＨ基である
請求項１に記載の結合剤組成物。
【請求項３】
グラフトコポリマー（Ａ）が：
（ａ）０．５〜５重量部の５００〜３０００の数平均分子量を有すると共に少なくとも４０％の１，２−ビニル基を有する場合により官能性のポリブタジエンと、
（ｂ）５〜２０重量部の１−オクテン、１−デセンもしくはその混合物と、
（ｃ）０．５〜２０重量部のカルボン酸基中に５〜１０個の炭素原子を有するα−アルキルアルカンモノカルボン酸のグリシジルエステルと、
（ｄ）２０〜６５重量部のスチレンと、
（ｅ）１０〜５０重量部のアクリル酸ヒドロキシエチル、メタクリル酸ヒドロキシエチルもしくはその混合物と、
（ｆ）０〜３５重量部のアクリル酸エチル、アクリル酸ブチル、アクリル酸２−エチルヘキシル、アクリル酸イソボルニル、メタクリル酸メチル、メタクリル酸エチル、メタクリル酸ブチル、メタクリル酸２−エチルヘキシル、メタクリル酸シクロヘキシル、メタクリル酸イソボルニルもしくはその混合物と、
（ｇ）０．５〜５重量部のアクリル酸、メタクリル酸もしくはその混合物と、
（ｈ）３〜２０重量部の酸基中に３〜９個の炭素原子を有する脂肪族の場合により分枝したモノカルボン酸のビニルエステル、アルコール基中に１〜８個の炭素原子を有するマレイン酸および／またはフマル酸のジ（シクロ）アルキルエステルもしくはその混合物と
からなり、ここで成分（ａ）〜（ｈ）の合計は１００であると共にＯＨ基の３〜２０重量％は第二ＯＨ基である
請求項１に記載の結合剤組成物。
【請求項４】
請求項１に記載の結合剤組成物で被覆された基材。
【請求項５】
請求項１に記載の結合剤組成物で被覆された車両基材。
【手続補正２】
【補正対象書類名】明細書
【補正対象項目名】０００２
【補正方法】変更
【補正の内容】
【０００２】
【従来の技術】
高固形分ポリアクリレート樹脂の利点は、ラッカーの塗布に際し有機化合物（好ましくは溶剤）の放出が減少することである。これら高固形分ラッカー組成物を得るには、低粘度（すなわち低分子量）を有する適するポリアクリレート樹脂を使用しなければならない。
ラジカル溶液重合を用いて低粘度ポリマーを作成しうることが知られている［たとえばＥＰ−Ａ  ４０８，８５８号、ＥＰ−Ａ  ３９８，３８７号、ＵＳ−Ａ  ４，１４５，５１３号］。幾つかの場合における欠点は、ポリマーの性質が相当量の重合調整剤の使用およびその副生成物により悪影響を受けることである。特に、重合調整剤として使用されるチオールは極めて不快な臭いを有し或いは毒性でさえある。ＥＰ−Ａ  ２２５，８０８号およびＥＰ−Ａ  ２２５，８０９号においては、したがってたとえば１−オクテンもしくは１−デセンのような不快な臭いを持たないα−オレフィンが調整剤として使用される。しかしながら比較試験が示すように、ＥＰ−Ａ  ２２５，８０９号に記載されたポリアクリレート樹脂および脂肪族ラッカーポリイソシアネートに基づく２−成分（２Ｋ）ポリウレタン（ＰＵＲ）被覆組成物（ラッカー）は、自動車修理用ラッカー（タッチアップラッカー）および大型車両ラッカーに使用するには長過ぎる物理的乾燥時間を伴う。
【手続補正３】
【補正対象書類名】明細書
【補正対象項目名】０００３
【補正方法】変更
【補正の内容】
【０００３】
ＥＰ−Ａ  ６３５，５２３号、ＥＰ−Ａ  ６３８，５９１号およびＥＰ−Ａ  ６８０，９７７号は、バルク重合により作成され、次いで適する溶剤で希釈される高固形分ポリアクリレート樹脂を記載している。ＥＰ−Ａ ６３５，５２３号においては、バルク重合のための技術（ユニモダルの狭い分布を有する高固形分ポリアクリレート樹脂を作成すべく、ｔ−アミル基を有する過酸化物を用いる溶液重合から知られる）を用いようと試みた。予想通り、ｔ−ブチル基を有する過酸化物よりもｔ−アミル基を有する過酸化物では、低い粘度を有するポリアクリレート樹脂が得られることが判明した。溶液重合と対比したこのバルク重合の利点は、適する比較試験が欠如するため明確に示すことができない。その実施例にて作成されたポリアクリレート樹脂は７０重量％の固形分にて２３℃で２７９０〜９１３０ｍＰａ．ｓの粘度を有し、これは高固形分範囲でなく中程度固形分であり、したがって高固形分ラッカーに関する現在の要件を満足させないことを意味する。
【手続補正４】
【補正対象書類名】明細書
【補正対象項目名】０００４
【補正方法】変更
【補正の内容】
【０００４】
ＥＰ−Ａ  ６３８，５９１号は、立体障害（シクロ）アルキル基を有する（メタ）アクリレートモノマーを用いることにより、高固形分にて比較的低粘度を有する高固形分コポリマーを記載している。バルク重合によりこれらコポリマーを作成する場合、全ての記載された実施例においては反応媒体としてモノエポキシド（Ｃａｒｄｕｒａ  Ｅ１０、シェル社）が挙げられている。このモノエポキシドは重合に際し添加（メタ）アクリル酸と反応し、これによりポリアクリレート中に混入する。この反応により第二ヒドロキシル基が主として生成され、これはヒドロキシ官能性モノマーにより導入される第一ヒドロキシル基（メタクリル酸ヒドロキシエチル）もしくは第二ヒドロキシル基（メタクリル酸ヒドロキシプロピル）の他にポリイソシアネート架橋剤との反応に利用される。ＥＰ−Ａ ６８０，９７７号に記載されたコポリマーはＥＰ−Ａ ６３８，５９１号に類似するが、ただしＥＰ−Ａ ６８０，９７７号で使用されるコポリマーは少なくとも１５ｍｇ ＫＯＨ／ｇの酸価を持たねばならない。
第二ヒドロキシル基は、ポリイソシアネートに対し第一ヒドロキシル基よりも顕著に低い反応性を有する。３０％より多い第二ヒドロキシル基を有するポリアクリレート樹脂に基づいた２Ｋ−ＰＵＲ被覆組成物は数日間後にのみ充分な架橋密度に達し、したがって充分な溶剤耐性を示す。しかしながら、自動車再仕上ラッカーおよび大型車両ラッカーにおいては、急速な物理的乾燥および急速な化学的架橋を、車両が再びできるだけ早く使用しうるよう絶対的に必要とする。
【手続補正５】
【補正対象書類名】明細書
【補正対象項目名】０００５
【補正方法】変更
【補正の内容】
【０００５】
【発明が解決しようとする課題】
したがって本発明の課題は、簡単な溶液重合法により新規なヒドロキシ官能性コポリマーを得ることであり、このヒドロキシ官能性コポリマーは（シクロ）脂肪族ラッカーポリイソシアネートと組合せて、急速な物理的乾燥および急速な化学的架橋を示す高固形分被覆組成物をもたらす。公知の被覆組成物から作成されるコーチングとは異なり、僅か２、３日間の硬化後に優秀な溶剤耐性を示して被覆車両をできるだけ速く使用しうるような高品質のコーチングを作成すべく使用しうる高固形分被覆組成物を提供することが課題である。
驚くことに今回、或る種の高固形分グラフトコポリマーとポリイソシアネートとを含有する結合剤組成物に基づいた被覆組成物は、直ちに使用しうる状態にて極めて高い固形分含有量を有することが突き止められた。これらラッカーは室温（２３℃）で極めて急速な物理的乾燥および急速な化学的架橋を示すコーチングを作成すべく使用することができ、すなわち僅か１〜２日後に優秀な溶剤耐性を示す。得られるコーチングの極めて良好な全体的性質（たとえば硬度、弾性、化学耐性および耐候性）は、好ましくは自動車再仕上塗装および大型車両塗装におけるような車両塗装での使用を可能にする。他の用途は、腐食防止を与えるための使用、並びに木材および家具のコーチングとしての使用を包含する。
【手続補正６】
【補正対象書類名】明細書
【補正対象項目名】０００６
【補正方法】変更
【補正の内容】
【０００６】
【課題を解決するための手段】
本発明は、
（Ａ）（ａ）０．１〜１０重量部の５００〜１０，０００の数平均分子量を有すると共に少なくとも２０％の１，２−ビニル基を有する場合により官能性のポリブタジエンと、
（ｂ）５〜３０重量部の８〜１６個の炭素原子を有する脂肪族α−オレフィンと、
（ｃ）０．１〜３５重量部のカルボン酸基中に４〜３０個の炭素原子を有するα−アルキルアルカンモノカルボン酸のグリシジルエステルと、
（ｄ）１０〜７０重量部の不飽和芳香族モノマーと、
（ｅ）５〜６０重量部のヒドロキシアルキル基中に２〜４個の炭素原子を有すると共に第一ヒドロキシル基を有するアクリル酸および／またはメタクリル酸のヒドロキシアルキルエステルと、
（ｆ）０〜５０重量部のアルコール成分中に１〜１２個の炭素原子を有するアクリル酸および／またはメタクリル酸の（シクロ）脂肪族エステルと、
（ｇ）０．１〜２０重量部の３〜７個の炭素原子を有するα，β−モノオレフィン系不飽和モノカルボン酸もしくはジカルボン酸および／またはアルコール基中に１〜１４個の炭素原子を有するマレイン酸もしくはフマル酸の半エステルと、
（ｈ）０〜３０重量部の他の共重合しうるオレフィン系不飽和化合物とを共重合させて作成されたＯＨ−官能性グラフトコポリマー樹脂４０〜９５重量部（好ましくは５０〜９０重量部）、および
（Ｂ）多官能性の架橋性樹脂５〜６０重量部（好ましくは１０〜５０重量部）と
を含有し、成分（Ａ）と（Ｂ）との合計が成分（Ａ）と（Ｂ）との総重量に対し１００であり、成分（ａ）〜（ｈ）の合計が成分（ａ）〜（ｈ）の総重量に対し１００であり、ＯＨ基の１〜３０重量％が第二ＯＨ基であることを特徴とする結合剤組成物に関するものである。
【手続補正７】
【補正対象書類名】明細書
【補正対象項目名】０００８
【補正方法】変更
【補正の内容】
【０００８】
【発明の実施の形態】
本発明によるグラフトコポリマー（Ａ）は、その化学組成においてＥＰ−Ａ−２２５，８０９号のポリアクリレートポリオールとは顕著に相違すると共に、ＥＰ−Ａ  ６３５，５２３号およびＥＰ−Ａ  ６３８，５９１号のバルク重合生成物とも顕著に相違する。ラッカー特性、特に乾燥速度および溶剤耐性に関し、本発明による生成物は比較例に例示するように従来技術の生成物に比べ利点を有する。
同一ではないが、ＥＰ−Ｂ  ２７９，３１１号にも同様な結合剤組成物が記載されている。しかしながら、本発明による結合剤組成物は、同ヨーロッパ特許出願で検討されていない使用分野を意図するものである。何故なら、そこに記載されたラッカーは長過ぎる乾燥時間を示すと共に、不充分な硬度の極めて軟質なラッカーフィルムをもたらすからである。
グラフトコポリマー樹脂（Ａ）は、成分（ａ）〜（ｈ）を共重合させて常法により作成することができる。溶液における遊離基重合が好適であり、モノマーおよびオリゴマー構造単位を遊離基開始剤の存在下に１４０〜２４０℃の温度で共重合させる。
【手続補正８】
【補正対象書類名】明細書
【補正対象項目名】０００９
【補正方法】変更
【補正の内容】
【０００９】
ポリアクリレート樹脂（Ａ）は、
（ａ）０．１〜１０重量部、好ましくは０．３〜７．５重量部、より好ましくは０．５〜５重量部の５００〜１０，０００、好ましくは５００〜５０００、より好ましくは５００〜３０００の数平均分子量を有すると共に少なくとも２０重量％、好ましくは少なくとも３０重量％、より好ましくは少なくとも４０重量％の１，２−ビニル基を有する場合により官能性のポリブタジエンと、
（ｂ）５〜３０重量部、好ましくは５〜２５重量部、より好ましくは５〜２０重量部の８〜１６個、好ましくは８〜１２個の炭素原子を有するα−オレフィン、より好ましくは１−オクテン、１−デセンもしくはその混合物と、
（ｃ）０．１〜３５重量部、好ましくは０．２４〜２７重量部、より好ましくは０．５〜２０重量部の４〜３０個、好ましくは５〜２０個、より好ましくは５〜１０個の炭素原子をカルボン酸基中に有するα−アルキルアルカンモノカルボン酸のグリシジルエステルと、
（ｄ）１０〜７０重量部、好ましくは１５〜６５重量部、より好ましくは２０〜６５重量部の不飽和芳香族モノマー、好ましくはスチレン、α−メチルスチレンもしくはビニルトルエン、より好ましくはスチレンと、
（ｅ）５〜６０重量部、好ましくは７．５〜５５重量部、より好ましくは１０〜５０重量部の２〜４個の炭素原子をヒドロキシアルキル基中に有すると共に第一ヒドロキシル基を有するアクリル酸および／またはメタクリル酸のヒドロキシアルキルエステル、好ましくはアクリル酸ヒドロキシエチル、メタクリル酸ヒドロキシエチル、モノアクリル酸１，４−ブタンジオールもしくはその混合物、より好ましくはアクリル酸ヒドロキシエチル、メタクリル酸ヒドロキシエチルもしくはその混合物と、
（ｆ）０〜５０重量部、好ましくは０〜４５重量部、より好ましくは０〜３５重量部のアルコール成分中に１〜１２個、好ましくは１〜１０個の炭素原子を有するアクリル酸および／またはメタクリル酸の（シクロ）脂肪族エステル、より好ましくはアクリル酸エチル、アクリル酸ブチル、アクリル酸２−エチルヘキシル、アクリル酸イソボルニル、メタクリル酸メチル、メタクリル酸エチル、メタクリル酸ブチル、メタクリル酸２−エチルヘキシル、メタクリル酸シクロヘキシル、メタクリル酸イソボルニルもしくはその混合物と、
（ｇ）０．１〜２０重量部、好ましくは０．４〜１６．５重量部、より好ましくは０．７〜１１．２重量部の３〜７個の炭素原子を有するα，β−モノオレフィン系不飽和モノカルボン酸もしくはジカルボン酸および／またはアルコール基中に１〜１４個の炭素原子を有するマレイン酸もしくはフマル酸の半エステル、好ましくはアクリル酸、メタクリル酸、アルコール成分中に１〜８個の炭素原子を有するマレイン酸半エステルもしくはフマル酸半エステルもしくはその混合物、より好ましくはアクリル酸、メタクリル酸もしくはその混合物と、
（ｈ）０〜３０重量部、好ましくは１〜２５重量部、より好ましくは３〜２０重量部の他の共重合しうるオレフィン系不飽和化合物、好ましくはアクリロニトリル、メタクリロニトリル、ヒドロキシプロピル（メタ）アクリレート（１０重量部まで）、酸基中に１〜１０個の炭素原子を有する脂肪族の場合により分枝したモノカルボン酸のビニルエステル、アルコール成分中に１〜８個の炭素原子を有するマレイン酸および／またはフマル酸のジ（シクロ）アルキルエステルもしくはその混合物、より好ましくは酸基中に３〜９個の炭素原子を有する脂肪族の場合により分枝したモノカルボン酸のビニルエステル、アルコール基中に１〜８個の炭素原子を有するマレイン酸および／またはフマル酸のジ（シクロ）アルキルエステルもしくはその混合物と
を含有し、ここで成分（ａ）〜（ｈ）の合計重量部は成分（ａ）〜（ｈ）の重量に対し１００であり、好ましくは成分（ａ）〜（ｈ）の重量部の合計は１００であり、さらにＯＨ基の１〜３０重量％、好ましくは２〜２５重量％、より好ましくは３〜２０重量％は第二ＯＨ基である。
【手続補正９】
【補正対象書類名】明細書
【補正対象項目名】００１１
【補正方法】変更
【補正の内容】
【００１１】
グラフトコポリマー（Ａ）を作成するのに適する出発成分（ｃ）は２，２−ジメチルプロピオン酸、２−エチルヘキサン酸およびネオ酸たとえばネオデカン酸（Ｃ１０）もしくはネオノナン酸（Ｃ９）のグリシジルエステルを包含する。これらネオ酸におけるアルキル基は異なる個数の炭素原子を有することができる。ベルサト酸のグリシジルエステル（酸基中に１０個の炭素原子を有し、たとえばＣａｒｄｕｒａ  Ｅ１０、シェル社）が特に好適である。
モノマーおよび／またはオリゴマー（ａ）〜（ｈ）は一般にグラフトコポリマー中に、重合において使用したのと同じ比で混入される。混入された単位はランダム分布する。成分（ｂ）はポリマー鎖の末端に実質的に位置して連鎖停止剤として作用し、グラフトコポリマー中に完全に混入してはならない。成分（ｂ）は次いで溶解グラフトコポリマー中に残留モノマーとして部分的に存在し、溶剤として生成物中に残存するか或いは蒸留により他の溶剤および揮発性成分と一緒に除去することができる。
【手続補正１０】
【補正対象書類名】明細書
【補正対象項目名】００１３
【補正方法】変更
【補正の内容】
【００１３】
グラフト重合は１４０〜２４０℃、好ましくは１６０〜２１０℃の温度にて２５バールまでの圧力下に行われる。開始剤は成分（ａ）〜（ｈ）の総重量に対し０．０５〜１５重量％、好ましくは１〜１０重量％の量にて添加される。
グラフトコポリマー（Ａ）を作成するのに適する開始剤は公知であって、アゾ系もしくは過酸化物系のラジカル開始剤を包含し、ただしこれらは重合に際し約５秒〜約３０分間の充分長い半減期を有する。適する開始剤は２，２’−アゾビス−（２−メチル−プロパン−ニトリル）、２，２’−アゾビス−（２−メチルブタンニトリル）、１，１’−アゾビス−（シクロ−ヘキサンカルボニトリル）、ｔ−ブチルペルオキシ−２−エチルヘキサノエート、ｔ−ブチルペルオキシジエチルアセテート、ｔ−ブチルペルオキシイソブチレート、１，１−ジ−ｔ−ブチルペルオキシ−３，３，５−トリメチル−シクロヘキサン、１，１−ジ−ｔ−ブチルペルオキシ−シクロヘキサン、ｔ−ブチルペルオキシ−３，５，５−トリメチルヘキサノエート、ｔ−ブチルペルオキシイソプロピルカーボネート、ｔ−ブチル−ペルオキシアセテート、ｔ−ブチルペルオキシベンゾエート、ジクミルペルオキシド、ｔ−ブチルクミルペルオキシド、ジ−ｔ−ブチルペルオキシドおよびジ−ｔ−アミルペルオキシドを包含する。
【手続補正１１】
【補正対象書類名】明細書
【補正対象項目名】００１７
【補正方法】変更
【補正の内容】
【００１７】
グラフトコポリマー（Ａ）にとって好適な架橋性成分（Ｂ）は公知の場合により封鎖されたラッカーポリイソシアネート、特にウレタン基、ウレトジオン基、アロファネート基、特にビウレット基および／またはイソシアヌレート基を有するモノマージイソシアネートの公知の誘導体である。適するモノマージイソシアネートは１，６−ジイソシアナトヘキサン、１−イソシアナト−３−イソシアナトメチル−３，５，５−トリメチルシクロヘキサン（イソホロンジイソシアネート）、１−メチル−２，４−ジイソシアナトシクロヘキサンおよびこれと混合物の重量に対し３５重量％までの１−メチル−２，６−ジイソシアナトシクロヘキサンとの混合物；２，４−ジイソシアナトトルエンおよびこれと混合物の重量に対し３５重量％までの２，６−ジイソシアナトトルエンとの混合物；並びに前記ジイソシアネートの混合物を包含する。脂肪族および／または脂環式に結合した遊離イソシアネート基を有すラッカーポリイソシアネートが特に好適である。
【手続補正１２】
【補正対象書類名】明細書
【補正対象項目名】００１８
【補正方法】変更
【補正の内容】
【００１８】
場合により分枝したポリイソシアネートを作成するのに適する封鎖剤はε−カプロラクタム、ブタノンオキシム、フェノールもしくはフェノール誘導体、第二アミンおよびマロン酸のアルキルエステルを包含する。
ウレタン基を有するラッカーポリイソシアネートは、２，４−および必要に応じ２，６−ジイソシアナトトルエンもしくは１−メチル−２，４−および必要に応じ１−メチル−２，６−ジイソシアナトシクロヘキサンと理論量以下のトリメチロールプロパンまたはこれとたとえば異性体プロパンジオールもしくはブタンジオールのようなジオールとの混合物との反応生成物を包含する。ウレタン基を実質的にモノマー遊離型で含有するこれらラッカーポリイソシアネートの作成については、たとえばＤＥ−Ａ  １，０９０，１９６号に記載されている。
本発明での使用に特に適するビウレット基を有するラッカーポリイソシアネートは特に１，６−ジイソシアナトヘキサンに基づくポリイソシアネートを包含し、これはたとえばＥＰ−Ａ  ０，００３，５０５号、ＤＥ−Ａ  １，１０１，３９４号、ＵＳ−Ａ  ３，３５８，０１０号またはＵＳ−Ａ  ３，９０３，１２７号に記載されたように作成することができる。
【手続補正１３】
【補正対象書類名】明細書
【補正対象項目名】００２２
【補正方法】変更
【補正の内容】
【００２２】
ブロックド  ポリイソシアネートまたは他の上記架橋剤を使用する場合は、１００〜２４０℃、好ましくは１２０〜２２０℃の高温度をコーチングの乾燥および硬化のために使用しなければならない。
本発明により得られるコーチングは高い硬度、良好な弾性、優秀な耐候性および薬品耐性、並びに高い光沢を特徴とする。物理的乾燥および化学的架橋の両者につき硬化時間は極めて短く、その結果被覆された物品は急速に溶剤および薬品に対し耐性となる。
本発明による被覆組成物は大型物品および車両、たとえば飛行機、鉄道車両、ローリー、タンカー、トレーラーなどを被覆するのに適する。他の好適な使用分野は自動車再仕上コーチングである。被覆組成物は腐食防止用途、たとえば橋梁および動力パイロンの被覆；木材および家具の被覆；一般的な工業コーチング；並びに初期自動車（ＯＥＭ）コーチングにも適している。
本発明による被覆組成物は公知方法、たとえば噴霧、流延、浸漬、被覆もしくはロール掛けによって施すことができる。本発明による被覆組成物は下塗コート、中間コート、特に仕上コートにつき適している。
【手続補正１４】
【補正対象書類名】明細書
【補正対象項目名】００３２
【補正方法】変更
【補正の内容】
【００３２】
以下、本発明の実施態様を要約すれば次の通りである：
１．  （Ａ）（ａ）０．１〜１０重量部の５００〜１０，０００の数平均分子量を有すると共に少なくとも２０％の１，２−ビニル基を有する場合により官能性のポリブタジエンと、
（ｂ）５〜３０重量部の８〜１６個の炭素原子を有する脂肪族α−オレフィンと、
（ｃ）０．１〜３５重量部のカルボン酸基中に４〜３０個の炭素原子を有するα−アルキルアルカンモノカルボン酸のグリシジルエステルと、
（ｄ）１０〜７０重量部の不飽和芳香族モノマーと、
（ｅ）５〜６０重量部のヒドロキシアルキル基中に２〜４個の炭素原子を有すると共に第一ヒドロキシル基を有するアクリル酸および／またはメタクリル酸のヒドロキシアルキルエステルと、
（ｆ）０〜５０重量部のアルコール成分中に１〜１２個の炭素原子を有するアクリル酸および／またはメタクリル酸の（シクロ）脂肪族エステルと、
（ｇ）０．１〜２０重量部の３〜７個の炭素原子を有するα，β−モノオレフィン系不飽和モノカルボン酸もしくはジカルボン酸および／またはアルコール基中に１〜１４個の炭素原子を有するマレイン酸もしくはフマル酸の半エステルと、
（ｈ）０〜３０重量部の他の共重合しうるオレフィン系不飽和化合物と
を共重合させて作成されるＯＨ−官能性グラフトコポリマー樹脂４０〜９５重量部、および
（Ｂ）多官能性の架橋性樹脂５〜６０重量部と
からなり、成分（Ａ）と（Ｂ）との合計は成分（Ａ）と（Ｂ）との総重量に対し１００であり、成分（ａ）〜（ｈ）の合計は成分（ａ）〜（ｈ）の総重量に対し１００であり、ＯＨ基の１〜３０重量％は第二ＯＨ基であることを特徴とする結合剤組成物。
【手続補正１５】
【補正対象書類名】明細書
【補正対象項目名】００３３
【補正方法】変更
【補正の内容】
【００３３】
２．  グラフトコポリマー（Ａ）が：
（ａ）０．３〜７．５重量部の５００〜５０００の数平均分子量を有すると共に少なくとも３０％の１，２−ビニル基を有する場合により官能性のポリブタジエンと、
（ｂ）５〜２５重量部の８〜１２個の炭素原子を有するα−オレフィンと、
（ｃ）０．２４〜２７重量部のカルボン酸基中に５〜２０個の炭素原子を有するα−アルキルアルカンモノカルボン酸のグリシジルエステルと、
（ｄ）１５〜６５重量部のスチレンと、
（ｅ）７．５〜５５重量部のアクリル酸ヒドロキシエチル、メタクリル酸ヒドロキシエチル、モノアクリル酸１，４−ブタンジオールもしくはその混合物と、
（ｆ）０〜４５重量部のアルコール成分中に１〜１０個の炭素原子を有するアクリル酸および／またはメタクリル酸の（シクロ）脂肪族エステルと、
（ｇ）０．４〜１６．５重量部のアルコール成分中に１〜８個の炭素原子を有するアクリル酸、メタクリル酸、マレイン酸半エステルもしくはフマル酸半エステルまたはその混合物と、
（ｈ）１〜２５重量部のアクリロニトリル、メタクリロニトリル、（メタ）アクリル酸ヒドロキシプロピル、酸基中に１〜１０個の炭素原子を有する脂肪族の場合により分枝したモノカルボン酸のビニルエステル、アルコール基中に１〜８個の炭素原子を有するマレイン酸および／またはフマル酸のジ（シクロ）アルキルエステルまたはその混合物と
からなり、ただし（メタ）アクリル酸ヒドロキシプロピルの量は１０重量部を越えず、
ここで成分（ａ）〜（ｈ）の合計は１００であると共にＯＨ基の２〜２５重量％は第二ＯＨ基である
上記第１項に記載の結合剤組成物。
【手続補正１６】
【補正対象書類名】明細書
【補正対象項目名】００３４
【補正方法】変更
【補正の内容】
【００３４】
３．  グラフトコポリマー（Ａ）が：
（ａ）０．５〜５重量部の５００〜３０００の数平均分子量を有すると共に少なくとも４０％の１，２−ビニル基を有する場合により官能性のポリブタジエンと、
（ｂ）５〜２０重量部の１−オクテン、１−デセンもしくはその混合物と、
（ｃ）０．５〜２０重量部のカルボン酸基中に５〜１０個の炭素原子を有するα−アルキルアルカンモノカルボン酸のグリシジルエステルと、
（ｄ）２０〜６５重量部のスチレンと、
（ｅ）１０〜５０重量部のアクリル酸ヒドロキシエチル、メタクリル酸ヒドロキシエチルもしくはその混合物と、
（ｆ）０〜３５重量部のアクリル酸エチル、アクリル酸ブチル、アクリル酸２−エチルヘキシル、アクリル酸イソボルニル、メタクリル酸メチル、メタクリル酸エチル、メタクリル酸ブチル、メタクリル酸２−エチルヘキシル、メタクリル酸シクロヘキシル、メタクリル酸イソボルニルもしくはその混合物と、
（ｇ）０．５〜５重量部のアクリル酸、メタクリル酸もしくはその混合物と、
（ｈ）３〜２０重量部の酸基中に３〜９個の炭素原子を有する脂肪族の場合により分枝したモノカルボン酸のビニルエステル、アルコール基中に１〜８個の炭素原子を有するマレイン酸および／またはフマル酸のジ（シクロ）アルキルエステルもしくはその混合物と
からなり、ここで成分（ａ）〜（ｈ）の合計は１００であると共にＯＨ基の３〜２０重量％は第二ＯＨ基である
上記第１項に記載の結合剤組成物。